(57)【特許請求の範囲】
【請求項１】
透明基材の一方の面に、ホログラムレリーフを有するホログラム形成層、前記ホログラムレリーフに追従するように設けられた反射性薄膜層、及び、粘着剤層が、この順序で設けられたホログラムラベルにおいて、
前記透明基材と前記ホログラム形成層との間の少なくとも一部に、網点状の結着層を設け、前記結着層が、網点周期１００μｍ〜３００μｍであって、
透明基材とホログラム形成層との剥離が容易には発生すべきでない領域となる、網点率６０％〜９０％で形成されている領域と、
透明基材とホログラム形成層との剥離が容易に発生すべき領域となる、網点率４％〜１０％で形成されている領域とを有し、不正剥離の際に、被貼着体側に、前記ホログラム形成層、前記反射性薄膜層および前記粘着剤層それぞれの一部が残り、前記透明基材側に、前記ホログラム形成層、前記反射性薄膜層および前記粘着剤層それぞれの部分が付着することにより、前記ホログラム形成層が破断するよう構成されることを特徴とするホログラムラベル。
【発明の詳細な説明】
【技術分野】
【０００１】
本発明は、ホログラムの貼り換えなどによる偽造、若しくは、改竄を困難とする脆性ホログラムを形成するホログラム脆性ラベルに関するものである。
本明細書において、配合を示す「部」は特に断わらない限り質量基準である。また、  「ホログラム」はホログラムと、回折格子などの光回折性機能を有するものも含む。
【背景技術】
【０００２】
（主なる用途）本発明のホログラムラベルの主なる用途としては、偽造防止分野や意匠用途などに使用されるホログラムラベルであって、具体的には、
（１）製造メーカー純正品等、純正品の認証が意義を持つ種々の商品分野、例えば、電子機器、電気機器、コンピュータ関連製品、及び、それらの構成部品、コンピュータ関連ソフト、純正備品類（用紙やトナーなどのプリンタ消耗品等。）医薬品、医薬部外品もしくは化成品等、
（２）商品そのものが真正品であることを消費者に強く求められる分野、もしくは、ラベルを貼付することで意匠性を高めたり、商品が高価であることを示し、その商品の付加価値を高める分野など、例えば、書籍、文書、講演、演劇、映画、写真、絵画、彫刻、版画、図面、模型等もしくは、それらの編集物、又は記録媒体に記録したもの（ビデオカセット、コンパクトディスク、デジタルビデオディスクなど）等の著作物、所定の設定をされ、変更を防止しているＲＯＭボード（コンピューター機器、ゲーム機、遊技機等に用いられるもの。ＲＯＭとボードに渡る貼付も含む。）、時計、衣類、バッグ、宝石等宝飾品、スポーツ用品、化粧品、及びそれらの高級ブランド品等、
（３）本人確認の手段（ＩＤ証）分野、例えば、パスポート、運転免許証、保険証、会員証、身分証、住民登録証、病院カード、もしくは図書館カード等、
（４）経済秩序を保つ上で真正品であることが求められる分野、例えば、商品券、ギフト券等の金券類、もしくはプリペイドカード、クレジットカード、キャッシュカード等のカード類、
（５）さらには、これらのものを包装し、その包装を封印する分野、例えば、単に保管のため、もしくは郵便物や小荷物として封筒に入れたり、パッケージに入れて配達や配送をする分野、商品をパッケージに入れて販売する分野、単純に包装する分野、それらの封緘シールとして使用する分野、また、それらの説明書や効能書等にその真正性を証明するために貼付する分野等、
に関し、特に、そのホログラムラベルを巧妙に剥がして、そのものの価値を下げられたり、そのホログラムラベルを再利用されることをに配慮すべき、もしくは配慮している分野に好適である。
【０００３】
（先行技術）近年、光の干渉を用いて立体画像を再生し得るホログラムの開発が進められ、このホログラムは高度な製造技術を要するとともに様々な形態、例えばラベル、シール、箔状に形成可能なことから、これを応用し偽造防止手段として、上記分野を含め、様々なものの一部に貼着して使用されている。このホログラムは、一見して本物か否かが判り、しかも上述したように製造が困難であることから、広く利用されるようになってきた。
そしてこれらは物品に貼付された後に剥がされ、悪用されることがないように支持体とホログラム層、或いはこれらの間に設けられた剥離層と支持体またはホログラム層で剥離するようにし、被着物から故意に剥離させた場合にホログラム全体が破壊されるものがある。特に、実公平５−４８２１０号公報に開示されるホログラム脆性シールのように、支持体とホログラム形成層がパターン状剥離層を介して積層され、ホログラム形成上に反射性金属薄膜層、及び接着剤層を順次積層し、使用に際しては所要の大きさ、形状に切断し、証書や身分証明書のような偽造、変造されたくない被着体、または封書等の封印部に加圧により、必要に応じて加熱をしながら貼りつけるものがある。
このようにして一度被着体に貼りつけられたホログラムラベルは、剥がそうとすると、剥離層部と非剥離層部との境界断面でホログラムが破壊し、支持体上と被着体上にホログラムが分離して残存してしまうのでラベル全体をそつくりそのまま剥がすことができないため、他の物品にホログラムラベルを貼りかえることができず、ホログラム自体の偽造・変造の困難性により、ホログラムラベルが被着体の真正さを保証できる。
【０００４】
従つて、ラベルが貼つてあつた箇所の記載事項や印影写真等を書替えるのには、ラベルの残存部分を除去する必要があり、偽造、変造が困難である。また、支持体上にはパターン状にしかホログラムが残存しない為、ラベルの貼替えは不可能であり、かつ封印部の開封は被着体にパターン状に残存したホログラムにより容易に認識できうる。
従つて、本考案のホログラムラベルは偽造されたくない被着体へ適用は勿論のこと、包装物の封印として適用でき、さらにはホログラムラベルは美麗により装飾物としても使用できる。
しかしながら、前者の全面破壊型のホログラム脆性シールは、剥がし方によってはホログラム層及び反射性薄膜層が破壊されることなく、ホログラムシール全体を完全に剥離させて、その結果再使用できることで悪用されてしまう可能性がある。そのため、ホログラム層や反射性薄膜層自体を破壊する方法として上記、実公平５−４８２１０号公報の方法があるが、この方法ではホログラム脆性シールを貼着された状態で見るとホログラム層の上にパターン状の剥離層が設けられているため、そのパターンの存在を容易に目視により判別でき、ホログラムの再生画像の見え方に影響を与えるだけでなく、偽造防止策の存在が明らかになってしまう問題を有する。
この問題を解決するため、特開平８−１５２８４２号公報には、脆性剥離層を、反射性薄膜層と接着剤層との間に設ける等の方法も提案されているが、いずれも、ホログラム形成層の強度が大きく、基材との接着強度差や、脆性剥離性の存在程度では、ホログラム形成層そのものを破断するに至らないか、部分的に破断され、その目的を十分に達成できなかった。
【先行技術文献】
【特許文献】
【０００５】
【特許文献１】実公平５−４８２１０号公報
【特許文献２】特開平８−１５２８４２号公報
【発明の概要】
【発明が解決しようとする課題】
【０００６】
本発明は、ラベルとしてホログラムラベルを被貼着体に貼着する際には、問題なく貼着可能であって、その被貼着体からホログラムラベルを不正に剥そうとすると、ラベル基材のみが剥がれ、その剥した痕跡として、被貼着体側に残ったもの(ホログラム形成層、反射性薄膜層、及び粘着剤層)に、「開封」等の視認可能な明確なメッセージが表示されるホログラムラベルを提供する。
本発明は上記従来の問題点に鑑み為されたものであり、その目的とするところは、不正な剥離行為によるホログラムシールの貼り替えを確実に防止することが可能で、しかも、その不正を防止する「層」の存在を発見しにくいホログラムシールを提供することにある。
【課題を解決するための手段】
【０００７】
上記の課題を解決するために、
本発明のホログラムラベルの第１の態様は、
透明基材の一方の面に、ホログラムレリーフを有するホログラム形成層、前記ホログラムリーフに追従するように設けられた反射性薄膜層、及び、粘着剤層が、この順序で設けられたホログラムラベルにおいて、
前記透明基材とホログラム形成層との間の少なくとも一部に、網点状の結着層を設け、前記結着層が、網点周期１００μｍ〜３００μｍであって、透明基材とホログラム形成層との剥離が容易には発生すべきでない領域となる、網点率６０％〜９０％で形成されている領域と、
透明基材とホログラム形成層との剥離が容易に発生すべき領域となる、網点率４％〜１０％で形成されている領域とを有し、不正剥離の際に、被貼着体側に、前記ホログラム形成層、前記反射性薄膜層および前記粘着剤層それぞれの一部が残り、前記透明基材側に、前記ホログラム形成層、前記反射性薄膜層および前記粘着剤層それぞれの部分が付着することにより、前記ホログラム形成層が破断するよう構成されることを特徴とするものである。
【０００８】
すなわち、ホログラムラベルは、透明基材の一方の面に、結着層、ホログラムレリーフを有するホログラム形成層、反射性薄膜層、粘着剤層がこの順序で形成され、上記したホログラムラベルの用途において、所望の被貼着体の一部や、封筒等の封緘部分等に貼着される。
このホログラムラベルを、その被貼着体、もしくは、封緘部分から、貼付した痕跡を残さず、ホログラムラベルも完全な元の状態で剥して、不正に準備した別の被貼着体に貼り替えたり、封筒や箱を開封して内容物を取り替えた後、あたかも、その被貼着体や封筒や箱の内容物が本物であると主張したり、逆に、真正なホログラムラベルを剥したものは、本物でないとして、その価値を低下させるなどの不正行為が後をたたない。
これらの不正行為を防止するためには、このような不正行為を行った際に、ホログラムラベルそのものが破断することが望ましく、「部分的に欠けた発生しているホログラムラベル」や、「ホログラム再生像に大きな歪みが発生してる状態」を目視で確認するだけで、容易に不正行為が行われたと判断できる。
しかし、実際には、ホログラムラベルに用いられている基材及び、ホログラム形成層そのものの破断強度は非常に大きい（非常に強靭な膜という意味。）上、この基材とホログラム形成層との厚さの比が、例えば、２０対１（基材５０μｍ、ホログラム形成層２．５μｍの場合。）と非常に大きいため、ラベルを剥がそうとする動作において、この基材とホログラム形成層がなかなか分離せず（分離するきっかけが無く、）、一体となって動く（変形する）ため、この基材とホログラム形成層との間では剥離が発生し難く、高い確率で、粘着剤層と被貼着体との間に、「剥離」が始まってしまう。
すなわち、この場合には、容易にホログラムラベル全体を被貼着体から剥離することが可能であって（粘着剤層の表面の極く一部は被貼着体に捕らえられるが、僅かであり、ラベル全体には影響がない。）、しかも、ホログラム形成層を支持している、引張り強度や、破断強度等の物理特性に非常に優れる「基材」が、ホログラム形成層と一体となって動くため、ホログラム形成層に記録されたホログラムレリーフの変形（伸縮）をほぼ１００％抑制し、ホログラムラベルをほぼ完全な形で手に入れることが可能となる。
【０００９】
さらには、こうして入手したホログラムラベルの粘着剤層のみを、適宜な溶剤等を用いて溶解除去（ホログラム形成層が基材に支持されているため、このような処理が容易となっている。）し、ホログラム形成層上（もしくは、反射性薄膜層上）のホログラムレリーフを剥き出しとし、この基材とホログラム形成層の積層体を、ホログラムレリーフ複製用原盤として用いて、大量の偽造ホログラムを作製することが可能（ホログラム形成層が基材に支持されているため、複製における高い圧力負荷や、加熱による熱膨張負荷に耐えるものとなっている。）となる。
このような不正行為を阻止するためには、
ラベルを剥がそうとする動作において、ホログラム形成層のホログラムレリーフを支持している有一の層（ホログラムレリーフが伸縮しないように固定しているという意味。）である「基材」のみが、速やかにが剥がれることが必須である。
すなわち、「基材」のみが、速やかにが剥がれた場合には、被貼着体上に、数μｍ厚さのホログラム形成層（比較的強靭ではある。）と、非常に薄い層である反射性薄膜層（脆く、破断強度に全く影響しない。）及び、１０μｍ程度の脆弱な層である粘着剤層のみが残ることとなり、残った層にわずかな応力を加えただけで、ホログラムレリーフに大きな歪みが生じ、もはや、残った層を、ホログラム形成層に何らの損傷を与えることなく被貼着体から剥すことは不可能な状態とすることができる。
このような「基材」のみが速やかに剥がれるホログラムラベルを実現するためには、ホログラム形成層に用いる樹脂を、「基材」である透明基材と接着力の小さいものとする方法が考えられる。
例えれば、「ホログラムラベルの基材」である透明基材と、ホログラム形成層用の樹脂との接着強度（もしくは、２層間の剥離強度）を、ホログラムラベル粘着剤と被貼着体表面との接着強度（もしくは、その剥離強度）の１／１０程度とし、被貼着体に貼着したホログラムラベルを被貼着体から剥そうとしたときに、その接着強度差によって、透明基材のみが剥がれるように設計することができる（例えば、ＪＩＳ  Ｚ０２３７で規定する１８０度剥離試験にて、前者が１００ｇ／２５ｍｍであり、後者が１ｋｇ／２５ｍｍとする。）が、これだけの「差」を設けても、「透明基材」のみを剥すことは容易ではない。
【００１０】
これは、一旦、被貼着体に貼着したホログラムラベルに対して、このホログラムラベルを剥そうとする「力」が、透明基材とホログラム形成層の界面を開く方向（ラベルに垂直な方向を意味する。）には働かず、透明基材とホログラム形成層の界面をずらす方向（ラベルに水平な方向を意味する。）に働くため、比較的硬度の大きいホログラム形成層と強靭な透明基材との界面より、反射性薄膜層と内部凝集力の小さい粘着剤層との界面で「ズレ」が発生し、結果として、上記のような大きな剥離力差を設けたとしても、被貼着体と粘着剤層との間で、ラベルの剥離が始まってしまうこととなる。
そこで、本発明のホログラムラベルは、透明基材の一方の面に、網点状の結着層、前記結着層を覆うように設けられた、ホログラムレリーフを有するホログラム形成層、前記ホログラムレリーフに追従するように設けられた反射性薄膜層、及び、粘着剤層が、この順序で設けられたホログラムラベルであって、
前記結着層が、網点周期１００μｍ〜３００μｍにおいて、網点率６０％〜９０％で形成されている領域と、網点率４％〜１０％で形成されている領域とを有することを特徴とするホログラムラベルとした。
すなわち、透明基材とホログラム形成層との接着性は比較的小さいものとした上で、透明基材との密着性に優れ、ホログラム形成層との密着性にも優れる、「結着層」を、網点周期１００μｍ〜３００μｍにおける、「網点」として設けると同時に、「透明基材とホログラム形成層との剥離が容易に発生すべき領域」では、その網点率を４％〜１０％として、いわゆる「小さい点」状とし、
また、「透明基材とホログラム形成層との剥離が容易には発生すべきでない領域」（透明基材とホログラム形成層との接着性を確保すべき領域。）では、その網点率を６０％〜９０％として、密着性のある「結着層」の存在する面積を大きくした領域とする。
【００１１】
こうすることで、上記の網点率４％〜１０％の領域、すなわち、「小さい点」状でのみ透明基材とホログラム形成層と接着している領域に、上記の「界面をずらす方向」に応力を加えると、その応力が「小さい点」における、その「小さい点」状の結着層と、その「小さい点」を覆うホログラム形成層との界面、特に、その「小さい点」の側面において、界面剥離を発生させようとする力が大きく働き、この部分を「きっかけ」として透明基材とホログラム形成層間の剥離が拡がって行くこととなる。
このような「きっかけ」の発生度合いは、この円筒状の「小さい点」が細長いものであればあるほど、大きいものとなるため、上記した網点率を１０％以下とする。
また、網点率を４％未満とすると、「小さい点」の側面の面積が小さくなりすぎ、上記した効果を発揮し難くなる。
その上、網点率を４％未満とすると、各種印刷方式の製版処理工程において、その再現性が低下し、実際の印刷後に、全く網点が形成されなる現象（「網点とび」とよばれる。）が発生するため、上記の網点率は４％以上とする。
上記したように、ホログラムラベルを不正に剥そうとするときには、一旦、網点率４％〜１０％の領域において開始した（ホログラムラベルの端部は、必ず、この領域とする。）、透明基材とホログラム形成層との界面剥離が、同一領域内を伝播（透明基材を、被貼着体表面に対して９０度の方向、または、１８０度の方向に引張りあげることとなるため、次々に「小さい点」での接着を破壊していくことを意味する。）し、その界面剥離が、網点率６０％〜９０％の領域に到達したとき、この二つの領域の境界線上において、この界面剥離の伝播が「止まる」必要がある。
しかも、その境界線においは、この伝播を止めるだけでなく、ホログラムラベルを剥そうとする応力を、被貼着体表面に垂直な方向へ転換し、その垂直方向の力によって、少なくともホログラム形成層そのものを破断（分断）させなければならない。
（ここで、ホログラム形成層、反射性薄膜層及び粘着剤層、全てを一斉に破断（分断）することができると、不正行為の痕跡がより鮮明となり、好ましいことは言うまでもない。）
【００１２】
従って、ホログラム形成層の破断強度よりも、この「境界線における結着層」によって発揮される「透明基材とホログラム形成層との接着強度」が、少なくとも「大きいもの」となっている必要がある。
この垂直方向の力が加わる状況を以下にさらに詳しく説明する。
もしも、この「透明基材とホログラム形成層との剥離が容易には発生すべきでない領域」の結着層が、ベタ状（網点率１００％を意味する。）に形成されていた場合には、この境界線の形は、断面で観察すると、「一つの段差」が存在するのみである。
この場合には、上記したホログラム形成層を破断する力が、全てこの「一つの段差」に集中する。言い換えると、この「一つの段差」のみで、すなわち、水平方向に伝播してきた界面剥離を、この「一つの線」で受け止め、この「一つの線」で、ホログラム形成層を破断しなければならない。従って、破断を発生させるタイミングが一つしかないことになる。
しかも、この水平方向に伝播してくる界面剥離の方向が、まさにこの段差に向かって垂直であると、そのラベルを剥そうとする応力すべてが、この段差に伝わり、そのまま破断する力へと変換されるが、もしも、この界面  剥離の方向が、この一つしかない段差に対して斜め方向であったとすると、その応力は分散され、応力の一部のみで、ホログラム形成層を破断しなければならなくなる。そして、場合によっては、破断が発生せず、結着層とホログラム形成層との間に剥離が発生し、今度は、この界面を  界面剥離が進行することとなる。すなわち、この場合には、ホログラムラベルの透明のみが剥がれ、ホログラム形成層、粘着剤層が何らの変形も受けず、そのまま被貼着体に残ることとなる。
【００１３】
すなわち、不正行為そのものは阻止できるものの、不正行為をした痕跡を残すことができないものとなる。しかも、一旦、剥離した透明基材に、強力な透明接着剤を塗布しなおして、その残った部分に貼り付けて、その強固な接着力の力を用いて、容易にホログラムラベル全体を、何らの損傷をも与えずに剥離することに成功する可能性も残す。
そこで、この「透明基材とホログラム形成層との剥離が容易には発生すべきでない領域」、すなわち、透明基材とホログラム形成層との接着性を確保すべき領域の結着層を、網点率６０％〜９０％で形成した領域とすると、
上記した「境界線」は、単純な「一つの線」とはならず、また、その境界線の断面は、「一つの段差」とはならない。
すなわち、その「境界線」は、１００μｍ〜３００μｍの間隔（網点周期）で、「不連続な曲線（円弧が飛び飛びに現れる。）」となり、その「境界線の断面」は、「不連続に続く円筒側面」となっている。
従って、このような「境界線」に上記の剥離界面が突入した際には、これらの多数の円筒の側面上のあらゆる箇所において、水平方向に伝播する界面剥離の力を、垂直方向に向かう力へと転換する現象が発生することとなる。
従って、この「境界線」において、確実にホログラム形成層の破断（分断）を生じさせることが可能となる。
従って、この結着層を網点率１００％（ベタ印刷）とせず、９０％以下とする。
この網点率が９０％を越えると、上記した円筒状側面は十分に存在するものの、隣同士の網点の側面が近くなりすぎ、その二つの網点の間の領域が小さくなりすぎて、水平応力を垂直応力へ変換する「境界線」が、ほぼ「一つの線」に近づき、その効果を失ってしまう。
【００１４】
また、この結着層の網点率を、６０％未満とすると、せっかく、水平方向の応力をほぼ１００％垂直方向へ転換できたとしても、透明基材とホログラム形成層を接着させる強度（結着層を、「２層間接着剤」と位置づけ、透明基材とホログラム形成層との、２層間の剥離強度を測定したときの、「剥離強度」を意味する。）そのものが低下してしまい、不正剥離防止効果に乏しいホログラムラベルとなってしまう。
そして、透明基材の剥離が「透明基材とホログラム形成層との剥離が容易には発生すべきでない領域」から、「透明基材とホログラム形成層との剥離が容易に発生すべき領域」へと移行していく際には、「透明基材とホログラム形成層との剥離が容易に発生すべき領域」における透明基材とホログラム形成層との剥離強度が、もはや粘着剤の被貼着体との接着強度からは遥かに小さいものへと急変するため、この境界線において、少なくともホログラム形成層が分断され、それ以降は、透明基材とホログラム形成層間の界面剥離が再び拡大していく。
さらには、この二つの領域における透明基材とホログラム形成層とを結びつける強さは、網点％を増加させると、単調曲線的に増加するため、この調整が非常に容易となるとともに、同一網点％において、その強さが安定して再現されるため、このようなホログラムラベルは、不正防止用途として非常に優れるものとなる。
この透明基材の一方の面に形成する「透明基材とホログラム形成層との剥離が容易には発生すべきでない領域」は、以上の説明にあるように、不正剥離行為を行った際に、剥した透明基材側にホログラム形成層が分断付着する領域を意味しているため、この「領域」を、視認可能な所望のパターン状（文字、図形、記号等、視認可能な表示であればいずれも使用できる。代表的には、ラベルを剥離した証拠を示すという意味で、「開封」等の文字表示をするため、「開封」文字部分をこの「領域」とし、それ以外の部分を、「透明基材とホログラム形成層との剥離が容易に発生すべき領域」とする。
【００１５】
従って、上記の「開封」等文字表示領域が、ホログラムラベルの中央に位置し、それ以外の領域が、ホログラムラベルの端部（ホログラムラベルを所望のラベルサイズに加工した際のそのラベル周辺部を意味する。すなわち、ラベル抜き加工において、その抜き刃が切り込んだ面を意味する。）まで拡がっているデザインが好適である。
もちろん、「開封」等文字表示を天地左右に繰り返し設けて、敢えてラベル加工位置を固定せず、ランダム位置とし、ラベル加工をし易くしたり、このランダム位置そのものが偽造防止効果を持つようにしてもよい。
また、ラベル加工においては、その「抜き刃」として、ゼンマイ刃や、トムソン刃、彫刻刃、腐食刃等を、抜き加工方式は、平抜き、ロータリー抜き等を、刃の材質は、超硬合金（硬度８０ＨＲＡ以上、ＪＩＳ・ＣＩＳ記号ＶＭ−１０〜ＶＭ−５０等、ＶＣ−６０〜ＶＣ８０等。）等を用いることができるが、さらに、レーザー加工、水圧加工等により加工することもできる。
平抜き等の物理的に押しつぶす加工方法を用いる場合は、ホログラムラベルの透明基材側から加工すると、透明基材の「バリ」が発生しやすく、その「バリ」が、結着層部分に覆いかぶさり、上記した界面剥離を阻害することがある。
従って、ホログラムラベルの粘着剤層側から抜き加工を行い、ラベル端部にある、上記の「小さいな点」である結着層部分を部分的に破壊しておくことで、上記の界面剥離を発生しやすくしておくことも好適である。
レーザー加工や、水圧加工においては、このような差が発生しないが、ラベル端部の界面剥離をより剥離しやすくするため、結着層にレーザー照射によりその結着力が低下する等の光感応性を持たせる等の工夫は好適である。
粘着剤層と被貼着体表面との接着強度は、その適用する被貼着体表面により左右されるが、通常は、０．１ｋｇ／２５ｍｍ〜３．０ｋｇ／２５ｍｍ（ＪＩＳ  Ｚ０２３７で規定する１８０度剥離試験にて。）であるため、透明基材と結着層との間、及び、結着層とホログラム形成層との間の接着強度（以下、２層間の剥離強度ともいう。）、もしくは、少なくとも、その内、小さい方の接着強度は、その接着強度に対して、２倍〜５倍であることが好適である。
２倍未満であると、上記したような「開封」等文字表示が安定して発生せず、５倍を超えると上記したような「開封」等文字表示領域以外の領域で所望の界面剥離が発生し難くなり、不正防止効果が不十分となる。
【００１６】
本発明のホログラムラベルで使用される透明基材は、厚みを薄くすることが可能であって、十分な透明性と機械的強度を有し、結着層を含むホログラムラベルを製造する際の処理や加工に適した耐溶剤性および耐熱性を有するものを用いることができ、ポリエチレンテレフタレート（ＰＥＴ）、ポリカーボネート、トリアセチルセルロース（ＴＡＣ）等の、フィルム状もしくはシート状のプラスチックを用いることができる。
透明基材の厚さは、通常５〜２５０μｍであるが、ラベルとしての取り扱い適正から２５〜１００μｍとすることが望ましい。
結着層には、透明基材及び、ホログラム形成層との密着性に優れ、上記したような接着強度を有するものを用いるが、材料としては、各種の熱可塑性樹脂、熱硬化性樹脂、もしくは電離放射線硬化性樹脂を用いることができる。
結着層形成方法も、グラビア印刷等のコーティング方式や、オフセット印刷方式、シルクスクリーン方式、インクジェット方式や、さらに、精密加工が可能なフォトレジスト処理方式等を用いることができるが、網点％の再現性が高く、網点形状をより円柱形に近いものとするため、ステンレススクリーン印刷方式や、フォトレジスト処理方式が好適である。
この結着層を覆うようにして、透明基材上にホログラム形成層を設ける。
本発明のホログラム形成層を構成するための透明な樹脂材料としては、各種の熱可塑性樹脂、熱硬化性樹脂、もしくは電離放射線硬化性樹脂を用いることができるが、このとき、結着層との密着性が高く、且つ、透明基材との密着性が低い材料を採用する。
この目的で、上記樹脂等に、離型剤として、シリコーン樹脂や、フッ素樹脂等を混合したり、共重合体として導入したり、さらには、微粒子シリコーンパウダー、シリコーンオイルや、微粒子フッ素パウダー等を混入させてもよい。
【００１７】
これらの離型剤の配合割合は、上記樹脂に対して、１％〜５％とする。
ホログラム形成層の厚さは、不正行為に対して、速やかに破断（分断）することが望ましく、ホログラムレリーフを精密に再現できる範囲において、薄ければ薄いほど望ましく、ホログラムレリーフの凹凸深さ、０．１μｍ〜数μｍに対応して、０．２μｍ〜３．０μｍとする。特には、０．２μｍ〜１．０μｍが好適である。
ホログラム形成層に、意匠性が高く、もしくは、偽造防止性に優れる、適宜なレリーフホログラムのホログラムレリーフを形成した後、ホログラムレリーフに接して、且つ、追従するように物理的薄膜形成方法や、化学的薄膜形成方法を用いて、各種金属や、その酸化物、もしくは、窒化物等の反射性薄膜層を形成する。金属光沢のある反射性薄膜層を部分的に設けたり、透明性のある金属化合物からなる反射性薄膜層を設けた場合は、ラベル貼着後にそのラベルに覆われた被貼着体上の画像などがホログラムを通して観察できるので好ましい。
その厚さは、１０〜２０００ｎｍ程度、好ましくは２０〜１０００ｎｍの厚さになるようにする。
反射性薄膜層を形成し、さらにその上に粘着剤層を形成して、本発明のホログラムラベルを作製することができる。
このホログラムラベルを所望の被貼着体上の適宜な位置に貼付した後、このホログラムラベルを剥そうとすると、透明基材が容易に剥がれ、被貼着体側にホログラム形成層と反射性薄膜層及び粘着剤層が残り、ホログラム形成層のそのパターンを浮き上がらせ（表示して）、不正なホログラムラベルの剥し行為が行われたことを明示する。
【００１８】
この反射性薄膜層の上に、粘着剤層を設ける。
粘着剤層としては、酢酸ビニル樹脂、アクリル樹脂、酢酸ビニル−アクリル共重合体等の、従来公知の溶剤系及び水系のいずれの粘着剤も用いることができる。
粘着剤層の塗工量は、乾燥後の厚さ８μｍ〜３０μｍが一般的であり、グラビアコート等の従来公知の方法で、塗布し乾燥して粘着剤層を形成する。
この粘着剤層の上に、ホログラムラベルの取り扱い適正を向上するための、各種離型紙（セパレーターともいう。）を貼付けてもよい。
このホログラムラベルを、偽造防止性付与が必要とされる被貼着体に貼着した後、このホログラムラベルを剥そうとすると、透明基材が容易に剥がれ、被貼着体側にホログラム形成層と反射性薄膜層及び粘着剤層が残り、「開封」等のパターンを浮き上がらせ（表示して）、ホログラムラベルの不正な剥し行為が行われたことを明示する。
上記の結着層に用いる樹脂等において、その樹脂等の屈折率と、ホログラム形成層の屈折率を、同一とすることで、ホログラム形成層上に、結着層からなる網点率６０％〜９０％で形成されている領域と、網点率４％〜１０％で形成されている領域が存在しても、それらの区別がつかず、それらの存在を目視では、判読し難くすることができる。
特に、最も小さいサイズでも、２０μｍ正方形（１００μｍ正方形の中に、４％網点を形成した場合に相当する。）であるため、この網点が周期的に並んでいても、光の回折現象等は発生せず、特に「目立つようなこと」は無いが、結着層に用いる樹脂等の屈折率と、ホログラム形成層の屈折率とが、０．１を超えて異なると、結着層のパターンが透明基材の上から、これらの差が、しっかり視認できてしまうようになる。
このため、その屈折率が同一、もしくは、その屈折率差が、０．１以内の樹脂を選定し用いる。
【００１９】
結着層として用いる樹脂としては、上記した材料に加え、
ポリウレタン樹脂（ｎ＝１．６０）、ポリエチレンテレフタレート（ｎ＝１．６４）、エポキシ樹脂（ｎ＝１．６０〜１．６５）、フェノール樹脂（ｎ＝１．６０）、チオウレタン樹脂（ｎ＝１．５５〜１．７５）、メラミン樹脂（ｎ＝１．５６）、ポリメチルメタクリレート（屈折率ｎ＝１．４９）、ポリカーボネート（ｎ＝１．５９）、酢酸ビニル−塩化ビニル共重合体（ｎ＝１．５４）、エチレン−酢酸ビニル共重合体、ポリメチルアクリレート（ｎ＝１．４７）、ポリベンジルメタクリレート（ｎ＝１．５７）、ポリブチルアクリレート（ｎ＝１．４４）、ポリビニリデン（ｎ＝１．４２）、ポリイソブチルアクリレート（ｎ＝１．４８）、メチルセルロース（ｎ＝１．５０）、セルロース・アセテートプロピオネート（ｎ＝１．４７）、ポリスチレン（ｎ＝１．６０）、酢酸ビニル樹脂（ｎ＝１．４７）、アクリル樹脂（ｎ＝１．４５）、酢酸ビニル−アクリル共重合体（ｎ＝１．４８）等、もしくは、この混合体等を適宜用いることができる。
また、ホログラム形成層として用いる樹脂としては、上記した材料に加え、
ポリメチルメタクリレート（屈折率ｎ＝１．４９）、ポリメチルアクリレート（ｎ＝１．４７）、ポリベンジルメタクリレート（ｎ＝１．５７）、ポリブチルアクリレート（ｎ＝１．４４）、ポリビニリデン（ｎ＝１．４２）、ポリイソブチルアクリレート（ｎ＝１．４８）、フッ素樹脂（ｎ＝１．３２）、硝酸セルロース（ｎ＝１．５４）、メチルセルロース（ｎ＝１．５０）、セルロース・アセテートプロピオネート（ｎ＝１．４７）、ポリスチレン（ｎ＝１．６０）、メラミン樹脂（ｎ＝１．５６）、ポリカーボネート（ｎ＝１．５９）、エポキシ樹脂（ｎ＝１．６０〜１．６５）、フェノール樹脂（ｎ＝１．６０）、ポリエチレンテレフタレート（ｎ＝１．６４）、チオウレタン樹脂（ｎ＝１．５５〜１．７５）、酢酸ビニル樹脂（ｎ＝１．４７）、アクリル樹脂（ｎ＝１．４５）、酢酸ビニル−アクリル共重合体（ｎ＝１．４８）、酢酸ビニル−塩化ビニル共重合体（ｎ＝１．５４）、エチレン−酢酸ビニル共重合体、ポリウレタン樹脂（ｎ＝１．６０）等、もしくは、この混合体等を適宜用いることができる。
しかも、その結着層の厚さは、上記したように、透明基材とホログラム形成層との間に形成された「円柱形に近いもの」の、その「高さ」に相当する。
従って、この結着層の厚さを厚くすると、その「円柱形の高さ」が高いものとなり、隠し文字等である「開封」等の文字が、ホログラムラベルを被貼着体に貼着している状態（透明基材を剥していない状態。）においても、視認できるものとなる。
【００２０】
この文字等が剥す前から視認できることは、偽造防止対策上、好ましくなく、そのため、結着層の厚さを、０．１μｍ〜０．６μｍと低くし、その「円柱形」の高さを低くする。
この厚さが０．１μｍ未満となると、上記した「円柱形」の側面が小さいものとなり、その側面の効果が不十分となる。また、この厚さが０．６μｍを超えると、その領域の差が目視にて、視認しやすくなってしまう。
但し、スクリーン印刷や、フォトレジスト処理による結着層形成方法を用いず、コーティング方式、もしくは、印刷方式等を用い、結着層を薄く形成するために、コーティング用インキ、もしくは、印刷用インキとして、溶剤等で十分に希釈し、固形分を小さくすると、乾燥後の結着層の一つ一つの網点の形状が、上記したような「円柱形」に近づかず、なだらかな丘状となってしまい、さらには、隣接する同士の網点同士が繋がって、網点として機能しなくなる。従って、これらインキの固形分は、１０％〜３０％とする。
結着剤層は、透明基材とホログラム形成層とを部分的に固着し、その両層に「ズレ」応力が負荷されたときに、その固着部分の周囲に、強い「ひずみ」を発生させ、この「ひずみ」が両層の間に空隙を生み出すものであるため、この基点となる結着層高さは、ホログラム形成層厚さに比べて、比較的低い方が好ましく、ホログラム形成層の１／２〜１／５程度が好ましい。
【発明の効果】
【００２１】
本発明によれば、ラベルとしてホログラムラベルを被貼着体に貼着する際には、問題なく貼着可能であって、その被貼着体からホログラムラベルを不正に剥そうとすると、ラベル基材のみが剥がれ、その剥した痕跡として、被貼着体側に残ったものに、「開封」等の視認可能な明確なメッセージが表示され、しかも、その不正を防止する層の存在を発見しにくいホログラムラベルを提供することができる。
【図面の簡単な説明】
【００２２】
以下、本発明の実施形態について、図面を参照しながら、詳細に説明する。
【図１】本発明の一実施例を示すホログラムラベルＡの断面図である。
【図２】本発明の一実施例を示すホログラムラベルＡを剥した状態を示す図である。
【発明を実施するための形態】
【００２３】
（透明基材）
本発明のホログラムラベルで使用される透明基材１は、厚みを薄くすることが可能であって、機械的強度や、ホログラムラベルＡを製造する際の処理や加工に適した耐溶剤性および耐熱性を有するものが好ましい。使用目的にもよるので、限定されるものではないが、フィルム状もしくはシート状のプラスチックが好ましい。（図１参照。）
例えば、ポリエチレンテレフタレート（ＰＥＴ）、ポリカーボネート、ポリビニルアルコール、ポリスルホン、ポリエチレン、ポリプロピレン、ポリスチレン、ポリアリレート、トリアセチルセルロース（ＴＡＣ）、ジアセチルセルロース、ポリエチレン／ビニルアルコール等の各種のプラスチックフィルムを例示することができる。
透明基材１の厚さは、通常５〜２５０μｍであるが、ラベルとしての取り扱い適正から２５〜１００μｍとすることが望ましい。
もちろん、環境影響を配慮して、透明な生分解性を有するプラスチックフィルム又はシートを使用することもでき、化学合成系として、ラクトン系樹脂：εーカプロラクトン、４−メチルカプロラクトン、3,5,5−トリメチルカプロラクトン、3,3,5−トリメチルカプロラクトン、βープロピオラクトン、γーブチロラクトン、δーバレロラクトン、エナントラクトンの単独重合体またはこれら2種以上のモノマーの共重合体、これらの混合物、ポリカプロラクトン、もしくは、ポリブチレンサクシネート系樹脂：ポリブチレンサクシネート・アジペート、ポリブチレンサクシネートとポリカプロラクトンとの混合物、ポリブチレンサクシネートとポリブチレンサクシネート・アジペートとの混合物、ポリブチレンサクシネート・アジペートとポリ乳酸との混合物、もしくは、ポリ乳酸、ポリ乳酸とＤ−乳酸との混合物など、もしくは、低分子量脂肪族ジカルボン酸と低分子量脂肪族ジオールより合成したポリエステル樹脂、例えばコハク酸とブタンジオール、エチレングリコールとの組み合わせや、シュウ酸とネオペンチルグリコール、ブタンジオール、エチレングリコールとの組み合わせなど、変性ポリビニルアルコールと脂肪族ポリエステル樹脂と澱粉の混合物、低分子量脂肪族ポリエステルに脂肪族イソシアネートを添加して重合させたものが好適である。
また、天然物系として、ゼラチンなどの動物性天然物質、セルロースなどの植物性天然物質など：澱粉脂肪酸エステル、澱粉キトナン・セルロースなど、微生物生産系として、ポリヒドロキシブチレートや、ポリエステル系：炭素源として３−ヒドロキシプロピオン酸、４−ヒドロキシ酪酸、γ―ブチロラクトンをベースとするＰ（３ＨＢ−ＣＯ―４ＨＢ）、炭素源としてプロピオン酸、吉草酸をベースとしたＰ（３ＨＢ−ＣＯ―３ＨＶ）などが好適である。
【００２４】
（結着層）
本発明の網点状の結着層（２、２´）（図１参照。）、すなわち、「透明基材とホログラム形成層との剥離が容易には発生すべきでない領域」（網点周期１００μｍ〜３００μｍにおいて、網点率６０％〜９０％で形成されている領域）結着層２、及び、「透明基材とホログラム形成層との剥離が容易に発生すべき領域」（網点周期１００μｍ〜３００μｍにおいて、網点率４％〜１０％で形成されている領域）結着層２´に用いられる結着層（２、２´）としては、透明基材１及び、ホログラム形成層３との密着性に優れるものを用いるが、材料としては、各種の熱可塑性樹脂、熱硬化性樹脂、もしくは電離放射線硬化性樹脂を用いることができる。
特に、各種イソシアネート樹脂を用いて架橋させたり、各種の硬化触媒、または、熱もしくは紫外線で重合を開始させるための各種開始剤等を配合したものとし、下記するホログラム形成層を形成後も、この架橋や硬化反応をさせて、ホログラム形成層との接着強度を高くすることができるものも、透明基材とホログラム形成層との接着性が低い材料を用いたとき、その両層との接着強度を確保するために、より好適である。
透明基材１と結着層（２、２´）との間、及び、結着層（２、２´）とホログラム形成層３との間の接着強度は、粘着剤層５と被貼着体表面（図示せず。）とのその接着強度に対して、２倍〜５倍とする。
結着層（２、２´）形成方法としては、種々のコーティング方法及びパターン形成方法を用いることができるが、網点％の再現性が高く、網点形状をより円柱形に近いものとするため、ステンレススクリーン印刷方式や、フォトレジスト処理方式を用いる。
熱可塑性樹脂としては、アクリル酸エステル樹脂等が、また、熱硬化性樹脂としては、不飽和ポリエステル樹脂、エポキシ変性不飽和ポリエステル樹脂、アルキッド樹脂等が挙げられる。これらの樹脂は、１種もしくは２種以上を使用でき、各種イソシアネート樹脂により架橋したものを用いることができる。
また、電離放射線硬化性樹脂としては、エポキシアクリレート、アクリル変性ポリエステル等を挙げることができ、このような電離放射線硬化性樹脂に架橋構造を導入するか、もしくは粘度を調整する目的で、単官能モノマーもしくは多官能モノマー、またはオリゴマー等を配合して用いることができる。
【００２５】
（ホログラム形成層）
本発明のホログラム形成層３を構成するための透明な樹脂材料としては、上記した透明基材と接着性を、想定する被貼着体と粘着剤層との接着性に比較して小さいものとできる、各種の熱可塑性樹脂、熱硬化性樹脂、もしくは電離放射線硬化性樹脂を用いることができる。
熱可塑性樹脂としてはアクリル酸エステル樹脂、アクリルアミド樹脂、ニトロセルロース樹脂、もしくはポリスチレン樹脂等が、また、熱硬化性樹脂としては、不飽和ポリエステル樹脂、アクリルウレタン樹脂、エポキシ変性アクリル樹脂、エポキシ変性不飽和ポリエステル樹脂、アルキッド樹脂、もしくはフェノール樹脂等が挙げられる。
これらの熱可塑性樹脂および熱硬化性樹脂は、１種もしくは２種以上を使用することができる。これらの樹脂の１種もしくは２種以上は、各種イソシアネート樹脂を用いて架橋させてもよいし、あるいは、各種の硬化触媒、例えば、ナフテン酸コバルト、もしくはナフテン酸亜鉛等の金属石鹸を配合するか、または、熱もしくは紫外線で重合を開始させるためのベンゾイルパーオキサイド、メチルエチルケトンパーオキサイド等の過酸化物、ベンゾフェノン、アセトフェノン、アントラキノン、ナフトキノン、アゾビスイソブチロニトリル、もしくはジフェニルスルフィド等を配合しても良い。
また、電離放射線硬化性樹脂としては、エポキシアクリレート、ウレタンアクリレート、アクリル変性ポリエステル等を挙げることができ、このような電離放射線硬化性樹脂に架橋構造を導入するか、もしくは粘度を調整する目的で、単官能モノマーもしくは多官能モノマー、またはオリゴマー等を配合して用いてもよい。
【００２６】
上記の樹脂材料を用いてホログラム形成層３を形成するには、感光性樹脂材料にホログラムの干渉露光を行なって現像することによって直接的に形成することもできるが、予め作成したレリーフホログラムもしくはその複製物、またはそれらのメッキ型等を複製用型として用い、その型面を上記の樹脂材料の層に押し付けることにより、賦型を行なうのがよい。
熱硬化性樹脂や電離放射線硬化性樹脂を用いる場合には、型面に未硬化の樹脂を密着させたまま、加熱もしくは電離放射線照射により、硬化を行わせ、硬化後に剥離することによって、硬化した透明な樹脂材料からなる層の片面にレリーフホログラムの微細凹凸を形成することができる。なお、同様な方法によりパターン状に形成して模様状とした回折格子を有する回折格子形成層も光回折構造として使用できる。
ホログラムは、物体光と参照光との光の干渉による干渉縞を凹凸のレリーフ形状で記録されたもので、例えば、フレネルホログラムなどのレーザ再生ホログラム、及びレインボーホログラムなどの白色光再生ホログラム、さらに、それらの原理を利用したカラーホログラム、コンピュータジェネレーティッドホログラム（ＣＧＨ）、ホログラフィック回折格子などがある。また、マシンリーダブルホログラムのように、その再生光を受光部でデータに変換し所定の情報として伝達したり、真偽判定を行うものであってもよい。
【００２７】
微細な凹凸を精密に作成するため、光学的な方法だけでなく、電子線描画装置を用いて、精密に設計されたレリーフ構造を作り出し、より精密で複雑な再生光を作り出すものであってもよい。このレリーフ形状は、ホログラムを再現もしくは再生する光もしくは光源の波長（域）と、再現もしくは再生する方向、及び強度によってその凹凸のピッチや、深さ、もしくは特定の周期的形状が設計される。凹凸のピッチ（周期）は再現もしくは再生角度に依存するが、通常０．１μｍ〜数μｍであり、凹凸の深さは、再現もしくは再生強度に大きな影響を与える要素であるが、０．２μｍ〜３．０μｍとする。特には、０．２μｍ〜１．０μｍが好適である。
単一回折格子のように、全く同一形状の凹凸の繰り返しであるものは、隣り合う凹凸が同じ形状であればある程、反射する光の干渉度合いが増しその強度が強くなり、最大値へと収束する。回折方向のぶれも最小となる。立体像のように、画像の個々の点が焦点に収束するものは、その焦点への収束精度が向上し、再現もしくは再生画像が鮮明となる。
さらに、透明金属化合物薄膜の場合は、その薄膜の上下の面が、同一レリーフ形状であり且つ、その面と面の距離（すなわち膜厚さ）が均一であればあるほど、再現もしくは再生強度が大きくなる。また、レリーフ面にホログラム画像の凹凸とは異なる周期、形状の凹凸が存在すると、それはホログラムもしくは回折格子の再現もしくは再生時のノイズとなり、画像を不鮮明にする要因となる。
【００２８】
レリーフ形状を賦形（複製ともいう）する方法は、回折格子や干渉縞が凹凸の形で記録された原版をプレス型（スタンパという）として用い、上記ホログラム形成層３上に、もしくは、下記する反射性薄膜層４上に、前記原版を重ねて加熱ロールなどの適宜手段により、両者を加熱圧着することにより、原版の凹凸模様を複製することができる。形成するホログラムパターンは単独でも、複数でもよい。
上記の極微細な形状を精密に再現するため、また、複製後の熱収縮などの歪みや変形を最小とするため、原版は金属を使用し、低温・高圧下で複製を行う。
原版は、Ｎｉなどの硬度の高い金属を用いる。光学的撮影もしくは、電子線描画などにより形成したガラスマスターなどの表面にＣｒ、Ｎｉ薄膜を真空蒸着法、スパッタリングなどにより５〜５０ｎｍ形成後、Ｎｉなどを電着法（電気めっき、無電解めっき、さらには複合めっきなど）により５０〜１０００μｍ形成した後、金属を剥離することで作ることができる。
高圧回転式の複製に用いるためには、このＮｉ層の厚み精度を高くする必要があり、通常±１０μｍ、好ましくは、±１μｍとする。このため、裏面の研磨や、平坦化方法を用いてもよい。
複製方式は、高圧とするため、平板式でなく、回転式を用い、線圧０．１トン／ｍ〜１０トン／ｍ、好ましくは、５トン／ｍ以上とする。複製用シリンダーは、その直径が小さいとレリーフの再現性が低下するため、複製シリンダー直径は大きい方が好ましく、通常、直径０．１ｍ〜２．０ｍ、好ましくは、１．０ｍ以上の弧を使用する。
透明基材１上のホログラム形成層３をこの複製用シリンダーに沿って押し当て、裏面より金属製シリンダーにより上記圧力にて複製を実施する。複製後の熱収縮などの歪みや変形を最小限とするためには、透明基材１全体を加熱するのではなく、ホログラム形成層３面側の一部のみを加熱する方法が望ましい。通常６０℃〜１１０℃に加熱する。さらには、裏面の金属製シリンダーを常温に保つ、もしくは冷却することで、さらにその精度を向上させることができる。
【００２９】
（反射性薄膜）
本発明のホログラムラベルＡでは、ホログラム形成層３の上に形成されているホログラムレリーフに接して、且つ、追従するように反射性薄膜層４を形成する。この薄膜は、入射した光を反射する必要があるため、ホログラム形成層３よりも高い屈折率を有する薄膜であれば、特に限定されない。（図１参照。）
反射性薄膜層４としては、真空薄膜法などにより形成される金属薄膜などの金属光沢反射層、又は透明反射層のいずれでもよいが、金属光沢反射層を部分的に設けたり（図示せず。）、透明反射層を設けた場合は、ラベル貼着後にそのラベルに覆われた被貼着体上の画像などがホログラムを通して観察できるので好ましい。
透明反射層としては、ほぼ無色透明な色相で、その光学的な屈折率がホログラム形成層のそれとは異なることにより、金属光沢が無いにもかかわらず、ホログラムなどの光輝性を視認できることから、透明なホログラムを作製することができる。例えば、ホログラム形成層３よりも光屈折率の高い薄膜、例として、ＺｎＳ、ＴｉＯ2、Ａｌ2Ｏ3、Ｓｂ2Ｓ3、ＳｉＯ、ＳｎＯ2、ＩＴＯなどがある。好ましくは、金属酸化物又は窒化物であり、具体的には、Ｂｅ、Ｍｇ、Ｃａ、Ｃｒ、Ｍｎ、Ｃｕ、Ａｇ、Ａｌ、Ｓｎ、Ｉｎ、Ｔｅ、Ｔｉ、Ｆｅ、Ｃｏ、Ｚｎ、Ｇｅ、Ｐｂ、Ｃｄ、Ｂｉ、Ｓｅ、Ｇａ、Ｒｂ、Ｓｂ、Ｐｂ、Ｎｉ、Ｓｒ、Ｂａ、Ｌａ、Ｃｅ、Ａｕなどの酸化物又は窒化物他はそれらを２種以上を混合したものなどが例示できる。またアルミニウムなどの一般的な光反射性の金属薄膜も、厚みが２０ｎｍ以下になると、透明性が出て使用できる。
透明金属化合物の形成は、金属の薄膜と同様、透明な生分解性を有するプラスチックフィルム又はシート１の一方面に、１０〜２０００ｎｍ程度、好ましくは２０〜１０００ｎｍの厚さになるよう、蒸着、スパッタリング、イオンプレーティング、ＣＶＤ（化学蒸着法）などの真空薄膜法などにより設ければよい。特にＣＶＤ法はホログラム形成層３への熱的ダメージが少ない。また、他の薄膜形成法を用いても、形成する薄膜層を薄くしておくと、その熱的ダメージを少なくすることができる。例えば、アルミニウム蒸着層であれば、形成条件によるが、ほぼ２０ｎｍが透明性が無くなり全反射性を出現する臨界点である。この厚さは薄膜材料、形成方法、金属加熱温度・真空度等の形成条件により異なる。
【００３０】
（粘着剤層）
粘着剤層５としては、従来公知の溶剤系及び水系のいずれの粘着剤、例えば、酢酸ビニル樹脂、アクリル樹脂、酢酸ビニル−アクリル共重合体、酢酸ビニル−塩化ビニル共重合体、エチレン−酢酸ビニル共重合体、ポリウレタン樹脂や、天然ゴム、クロロプレンゴムなどのゴム系樹脂などが挙げられる。（図１参照。）
さらに、自然にやさしい材料構成とするために、特に、天然ゴムを主成分とするラテックス、それを変性したもの、特に天然ゴムにスチレン特にメタクリル酸メチルとをグラフト重合させて得た天然ゴムラテックス等の天然素材から作製されたものを用いても良く、グラビアコーティング方式や、シルクスクリーン方式等の公知の方法で、薄膜形成層４上に設けられ、本発明のホログラムラベルＡとする。（図１参照。）
以上の粘着剤の種類や、塗工量は、透明基材１、結着層（２、２´）、ホログラム形成層３及び反射性薄膜層４上に粘着剤層５を形成する際に、用いられる被貼着体（図示せず。）との剥離強度が、透明基材１と結着層（２、２´）、及び、ホログラム形成層３と結着層（２、２´）との間、もしくは、少なくとも、その内、小さい方の剥離強度の内、小さい方の大きさに対して、１／２〜１／５となるように選定する。
粘着剤層５と被貼着体表面との接着強度は、その適用する被貼着体表面により左右されるが、０．１ｋｇ／２５ｍｍ〜３．０ｋｇ／２５ｍｍ（ＪＩＳ  Ｚ０２３７で規定する１８０度剥離試験による。）とする。
このホログラムラベルＡを、偽造防止性付与が必要とされる被貼着体（図示せず。）に貼着した後、このホログラムラベルＡを剥そうとすると、透明基材１が容易に剥がれ、被貼着体側に、結着層２´の一部、ホログラム形成層３の一部、反射性薄膜層４の一部及び、粘着剤層５の一部が残り、「開封」等のパターンを浮き上がらせ（表示して）、ホログラムラベルＡの不正な剥し行為が行われたことを明示する。
このとき、透明基材１側には、「開封」等のパターン状に、結着層２（及び、結着層２´の一部。）、ホログラム形成層３の部分、反射性薄膜層４の部分及び、粘着剤層５の部分が付着しており、もはや、もとのホログラムラベルＡに復元不可能な状態となっている（図２参照。）
【実施例】
【００３１】
以下、実施例及び比較例により、本発明を更に詳細に説明するが、これに限定されるものではない。なお、溶媒を除き、各層の各組成物は固形分換算の質量部である。
（実施例１）
透明基材１として、３８μｍのポリエチレンテレフタレート樹脂フィルムを用い、その一方の面に、下記組成の結着層２を、ステンレスシルクスクリーン方式を用いて、結着層が、網点周期２００μｍとし、網点率７０％で形成されている領域（結着層２）と、網点率８％で形成されている領域（結着層２´）を厚さ、２．０μｍで設け、これを乾燥温度８０度にて６０分乾燥した。
このとき、網点率７０％で形成されている領域２で、タテ・ヨコ１０ｍｍ×１０ｍｍサイズで「開」「封」の文字の画線部を埋めたものを、縦横連続して形成し、網点率８％で形成されている領域２´で、その文字画線部を除く領域を埋めた。
透明基材１と、結着層（２，２´）との剥離強度は、２．５ｋｇ／２５ｍｍとした。
〈結着層組成物〉
ポリエステル樹脂                                                  ３０部
塩ビ−酢ビ共重合体                                                １０部
イソシアネート                                                  ０．３部
トルエン                                                          ３０部
酢酸エチル                                                        ２０部
エチルセルソルブ                                                  １０部
その上に、下記組成の、ホログラム形成層３を厚さ３．０μｍで形成した後、レーザ光学系を用いて撮影した意匠性の高いホログラムを備えたＮｉ原版を用意し、上記したホログラム形成層３に、そのＮｉ原版のレリーフ面を合わせて、回転式レリーフホログラム形成装置（原版シリンダー径１．０ｍ・原版面温度１００℃、加圧シリンダー径０．３ｍ水冷式、圧力２トン／ｍ、複製速度１０ｍ／分）にてホログラムレリーフをホログラム形成層３上に形成した。
【００３２】
このとき、ホログラム形成層３と、結着層（２，２´）との剥離強度を、結着層（２、２´）に残存しているイソシアネートの硬化を促進することにより大きくし、１．５ｋｇ／２５ｍｍとした。また、透明基材１と、ホログラム形成層２とが、直接、接している場合の剥離強度は、５０ｇ／２５ｍｍであった。
〈ホログラム形成層組成物〉
アクリル樹脂                                                      ３０部
シリコン樹脂                                                        ５部
トルエン                                                          １５部
イソプロピルアルコール                                            ３０部
酢酸エチル                                                        ２０部
次に、アルバック社製真空蒸着機にて、そのホログラムレリーフ面に接して、且つ、追従するように２００ｎｍ厚さのアルミニウム薄膜からなる反射性薄膜層４を形成した。
このアルミニウム薄膜形成面に、下記組成物をグラビアコーターで乾燥後の塗布量が２０μｍになるように、塗工し７０℃で乾燥させて、粘着剤層５を形成し、２０ｍｍ×４０ｍｍのサイズにカットし、実施例１のホログラムラベルＡを得た。（図１参照。）
・＜粘着剤組成物＞
酢酸ビニル−アクリル共重合体                                      ３０質量部
トルエン                                                          ４０質量部
酢酸ビニル                                                        ４０質量部
このホログラムラベルＡを、重要書類を入れた封筒（図示せず。）の封緘用に所定の圧力をかけて貼付し、２４時間放置した後、目視にて観察したところ、結着層の二つの領域（２、２´）に光学的な差は認識できず、「パターン状」の文字があることは確認できなかった。このとき、ホログラムラベルＡと、その封筒との粘着剤層５による接着強度は、５００ｇ／２５ｍｍであった。
そのホログラムラベルを剥そうとしたところ、透明基材１及び、その透明基材１に付着した、縦横に連続した、「開」「封」の文字状の、ホログラム画像（結着層２、結着層２´の一部、ホログラム形成層３、反射性薄膜層４及び粘着剤層５からなる。）が、容易に剥離し、その剥離後には、その画像部分がスッポリと抜けた、ホログラム画像（結着層２´、ホログラム形成層３、反射性薄膜層４及び粘着剤層５からなる。）が、その封筒上に残っていることを確認できた。（図２参照。）
このことから、ホログラムラベルＡは、高い意匠性と開封防止効果を有するものと思われた。
【００３３】
（実施例２）
アルバック社製電子線加熱方式真空蒸着機を用いて、ＴｉＯｘ薄膜層４０ｎｍを形成して、反射性薄膜層４とすること、及び、封緘する封筒にデザインが印刷されていること以外は実施例１と同様とし、実施例２のホログラムラベルＡ（透明なホログラムラベル）を得た。（図１参照。）
実施例１と同様に評価したところ、透明なホログラムラベルの中の「パターン状」の文字部分と、それ以外の部分において、光学的な差はなく、透明なホログラムラベルを通して、封筒のデザインが鮮明に確認できたことに加えて、実施例１と同様の良好な結果が得られた。（図２参照。）
（実施例３）
透明な基材１として、生分解プラスチックである東セロ製パルシール厚さ４０μｍを使用する以外は、実施例１と同様とし、実施例３のホログラムラベルＡを得た。（図１参照。）
実施例１と同様に評価したところ、実施例１と同様の良好な結果が得られ、廃棄時には、環境にやさしいものとなると推定された。（図２参照。）
（実施例４）
下記組成の結着層（２，２´）及びホログラム形成層３を用いたこと以外は、実施例１と同様として、実施例４のホログラムラベルＡを得た。（図１参照。）
〈結着層組成物〉
ポリエステル樹脂（ｎ＝１．６０）                                  ３０部
塩ビ−酢ビ共重合体                                                １０部
イソシアネート                                                  ０．３部
トルエン                                                          ４０部
酢酸エチル                                                        ２０部
〈ホログラム形成層組成物〉
ポリウレタン樹脂（ｎ＝１．６０）                                  ３０部
トルエン                                                          ２０部
イソプロピルアルコール                                            ３０部
酢酸エチル                                                        ２０部
実施例１と同様に評価したところ、結着層の二つの領域（２、２´）における光学的な差が、全く認識されないものとなったことに加え、実施例１と同様の良好な結果が得られた。（図２参照。）
【００３４】
（実施例５）
下記組成の結着層（２，２´）及びホログラム形成層３を用いたこと以外は、実施例４と同様として、実施例５のホログラムラベルＡを得た。（図１参照。）
〈結着層組成物〉
ポリエステル樹脂（ｎ＝１．６０）                                  ３０部
塩ビ−酢ビ共重合体                                                １０部
イソシアネート                                                  ０．３部
トルエン                                                          ４０部
酢酸エチル                                                        ２０部
〈ホログラム形成層組成物〉
ポリウレタン樹脂（ｎ＝１．６０）                                  ３０部
シリコン樹脂（ｎ＝１．５０）                                        ５部
トルエン                                                          ２０部
イソプロピルアルコール                                            ３０部
酢酸エチル                                                        ２０部
実施例４と同様に評価したところ、実施例４と同様の良好な結果が得られた。（図２参照。）
（実施例６）
結着層（２、２´）を厚さ、０．５μｍで設け、これを乾燥温度５０度にて、乾燥時間を３時間としたこと以外は、実施例１と同様にして、実施例６のホログラムラベルＡを得た。（図１参照。）
実施例１と同様に評価したところ、結着層の二つの領域（２、２´）における光学的な差を注意深く見出そうとしても、見い出すことができなかったことに加え、実施例１と同様の良好な結果が得られた。（図２参照。）
【００３５】
(比較例)
（比較例１）
結着層を設けないこと以外は、実施例１と同様にし、比較例１のホログラムラベルを得た。
このホログラムラベルを実施例１と同様に評価したところ、透明基材１が容易には剥がれず、粘着剤層５から剥離し、剥離の途中から透明基材１とホログラム形成層３との間に少し空隙が発生したに留まった。
従って、このホログラムを丁寧に剥がせば、不正に剥すことも可能であると思われた。
【符号の説明】
【００３６】
Ａ    ホログラムラベル
１    透明基材
２    結着層が、網点周期１００μｍ〜３００μｍにおいて、網点率６０％〜９０％で          形成されている領域
２´  結着層が、網点周期１００μｍ〜３００μｍにおいて、網点率４％〜１０％で形          成されている領域
３    ホログラム形成層
４    反射性薄膜層
５    粘着剤層
６  ホログラムラベルを剥離した際の透明基材側の部分
７  ホログラムラベルを剥離した際の被貼着体側に残ったホログラムラベルの部分
【図１】
0005724290.tif 000002
【図２】
0005724290.tif 000003